(57)【要約】【課題】良好な水処理性能を有する重合体の原料として好適に使用することができる組成物およびその製造方法を提供する。【解決手段】一般式（１）で表される化合物を含み、所定のジオール化合物を０〜２０質量％、所定の二つの炭素炭素二重結合を有する化合物を１〜２０質量％、所定のエポキシ化合物を０〜１質量％含む組成物である。【選択図】なし【特許請求の範囲】
【請求項１】
下記一般式（１）で表わされる化合物を必須とする組成物であって、
該組成物は、該一般式（１）で表わされる化合物を６０〜９９質量％含み、
該組成物は、下記一般式（２）で表わされる化合物を０〜１質量％含み、
該組成物は、下記一般式（３）で表わされる化合物を０〜２０質量％含み、
該組成物は、下記一般式（４）で表わされる化合物を１〜２０質量％含むことを特徴とする、組成物。
【化１】
2014062176.tif 000020
一般式（１）中、Ｒ１は、単結合、ＣＨ２、ＣＨ２ＣＨ２基のいずれかを表し、Ｒ２は、Ｈ、またはＣＨ３基を表し、Ｘ、Ｙは水酸基または炭素数１〜６のアルコキシ基を表す（ただし、Ｘ、Ｙのいずれか一方は水酸基を表し、他の一方は炭素数１〜６のアルコキシ基を表す。）。
【化２】
2014062176.tif 000021
一般式（２）中、Ｒ１は、単結合、ＣＨ２、ＣＨ２ＣＨ２基のいずれかを表し、Ｒ２は、Ｈ、またはＣＨ３基を表す。
【化３】
2014062176.tif 000022
一般式（３）中、Ｒ１は、単結合、ＣＨ２、ＣＨ２ＣＨ２基のいずれかを表し、Ｒ２は、Ｈ、またはＣＨ３基を表す。
【化４】
2014062176.tif 000023
一般式（４）中、Ｒ１は、単結合、ＣＨ２、ＣＨ２ＣＨ２基のいずれかを表し、Ｒ２は、Ｈ、またはＣＨ３基を表し、Ｘ、Ｙは炭素数１〜６のアルコキシ基、下記一般式（５）で表わされる基、下記一般式（６）で表わされる基を表す（ただし、Ｘ、Ｙのいずれか一方は炭素数１〜６のアルコキシ基を表し、他の一方は下記一般式（５）で表わされる基または下記一般式（６）で表わされる基を表す。）。
【化５】
2014062176.tif 000024
一般式（５）、（６）中、Ｒ１は、単結合、ＣＨ２、ＣＨ２ＣＨ２基のいずれかを表し、Ｒ２は、Ｈ、またはＣＨ３基を表す。
【請求項２】
下記一般式（１）で表わされる化合物の製造方法であって、
下記一般式（２）で表わされる化合物と炭素数１〜６のアルコールを反応させる製造方法であり、
該一般式（２）で表わされる化合物１モルに対して該炭素数１〜６のアルコールを５〜２０モル使用して反応を行い、
該炭素数１〜６のアルコールの少なくとも一部は、一般式（１）で表わされる化合物の製造工程で使用されたものを再使用したものであり、
該炭素数１〜６のアルコールを反応容器に添加する時点における該炭素数１〜６のアルコールに含まれる水分量は、０〜１２質量％である、製造方法。
【化６】
2014062176.tif 000025
一般式（１）中、Ｒ１は、単結合、ＣＨ２、ＣＨ２ＣＨ２基のいずれかを表し、Ｒ２は、Ｈ、またはＣＨ３基を表し、Ｘ、Ｙは水酸基または炭素数１〜６のアルコキシ基を表す（ただし、Ｘ、Ｙのいずれか一方は水酸基を表し、他の一方は炭素数１〜６のアルコキシ基を表す。）。
【化７】
2014062176.tif 000026
一般式（２）中、Ｒ１は、単結合、ＣＨ２、ＣＨ２ＣＨ２基のいずれかを表し、Ｒ２は、Ｈ、またはＣＨ３基を表す。
【発明の詳細な説明】
【技術分野】
【０００１】
本発明は、エーテル結合含有化合物を含む組成物およびその製造方法に関する。より詳しくは、水処理剤に有用な重合体を製造する為の単量体として有用なエーテル結合含有化合物を含む組成物およびその製造方法に関する。
【背景技術】
【０００２】
冷却水系、ボイラー水系、海水淡水化装置、パルプ溶解釜、黒液濃縮釜などでは、水中に含まれる硬度成分等がシリカ成分等と結合してスケールが生じる。スケールがその内壁に沈着していくと、熱効率の低下や局部腐食など、運転上種々の障害を生じることがある。
そこで従来より、ポリアクリル酸ナトリウム等を用いたスケール防止剤が知られている（例えば特許文献１）。特許文献１には、上記スケール防止剤のスケール生成に対する抑制効果は、主として分散作用に起因するものと推測されることが開示されている。
【０００３】
例えば、引用文献１には、下記式（Ｒ−１）で表される（メタ）アクリル酸系単量体（Ａ）由来の構成単位（ａ）と、下記式（Ｒ−２）で表されるスルホン酸系単量体（Ｂ）由来の構成単位（ｂ）と、下記式（Ｒ−３）で表される（メタ）アクリル酸系単量体（Ｃ）由来の構成単位（ｃ）とを有する（メタ）アクリル酸系重合体を含む、スケール防止剤が開示されている。
【０００４】
【化１】
2014062176.tif 000002
【０００５】
（式（Ｒ−１）中、Ｒ１は水素原子またはメチル基を表し、Ｘは水素原子、金属原子、アンモニウム基、有機アンモニウム基、または有機アミノ基を表す。） 
【０００６】
【化２】
2014062176.tif 000003
【０００７】
（式（Ｒ−２）中、Ｒ２、Ｒ３、Ｒ４は、同一または異なって、水素原子またはメチル基を表し、ｐは０または１を表し、Ｒ５は、−ＣＨ２−、−ＣＨ２−ＣＨ２−、−ＣＨ２−Ｏ−ＣＨ２−、−ＣＯ−Ｏ−ＣＨ２−ＣＨ２−、または−ＣＯ−ＮＨ−Ｃ（ＣＨ３）２−を表し、Ｙは−ＳＯ３Ｘまたは−ＣＨＲ６−ＣＨ２Ｒ７を表し、Ｒ６、Ｒ７は、同一または異なって、−ＯＨまたは−ＳＯ３Ｘを表し、Ｒ６とＲ７の少なくとも一方は−ＳＯ３Ｘであり、Ｘは水素原子、金属原子、アンモニウム基、有機アンモニウム基、または有機アミノ基を表す。）
【０００８】
【化３】
2014062176.tif 000004
【０００９】
（式（Ｒ−３）中、Ｒ８は水素原子、メチル基、ヒドロキシメチル基、またはヒドロキシエチル基を表し、Ｒ９は水素原子、炭素数１〜２０のアルキル基を表し、Ｒ８が水素原子またはメチル基の場合にはＲ９は水素原子ではない。）
引用文献１には、上記スケール防止剤が優れたリン酸カルシウムに対するスケール防止能を有すること、上記（メタ）アクリル酸系重合体がそのようなスケール防止剤に有用であることが開示されている。
【先行技術文献】
【特許文献】
【００１０】
【特許文献１】特開２００９−２８６１８号公報
【発明の概要】
【発明が解決しようとする課題】
【００１１】
上述したように、従来、様々な重合体が報告されているものの、スケールの防止効果、とりわけシリカスケールについてのスケール防止効果を改良する余地があった。すなわち、水処理に用いられた場合に従来より一層、シリカスケールの分散性が良好であることにより、シリカスケールのスケール防止剤として好ましく使用することができる重合体が要望されている。
そこで、本発明は、例えば上記の用途に好ましく使用することができる重合体の製造原料として、好適に使用することができる組成物を提供することを目的とする。
【課題を解決するための手段】
【００１２】
本発明者らは、上記目的を達成するために様々な重合体（共重合体を含む）について鋭意検討を行なった結果、特定のエーテル結合含有化合物を含む特定の組成物を原料として使用した共重合体が、優れたシリカスケールの分散能を有することから、シリカスケールのスケール防止剤として有用に使用できることも見出した。上記知見に基づいて、本発明を完成した。
【００１３】
すなわち、本発明の組成物は、下記一般式（１）で表わされる化合物を必須とする組成物であって、該組成物は該一般式（１）で表わされる化合物を６０〜９９質量％含み、該組成物は下記一般式（２）で表わされる化合物を０〜１質量％含み、該組成物は下記一般式（３）で表わされる化合物を０〜２０質量％含み、該組成物は下記一般式（４）で表わされる化合物を１〜２０質量％含むことを特徴とする、組成物である。
【００１４】
【化４】
2014062176.tif 000005
【００１５】
一般式（１）中、Ｒ１は、単結合、ＣＨ２、ＣＨ２ＣＨ２基のいずれかを表し、Ｒ２は、Ｈ、またはＣＨ３基を表し、Ｘ、Ｙは水酸基または炭素数１〜６のアルコキシ基を表す（ただし、Ｘ、Ｙのいずれか一方は水酸基を表し、他の一方は炭素数１〜６のアルコキシ基を表す。
【００１６】
【化５】
2014062176.tif 000006
【００１７】
一般式（２）中、Ｒ１は、単結合、ＣＨ２、ＣＨ２ＣＨ２基のいずれかを表し、Ｒ２は、Ｈ、またはＣＨ３基を表す。
【００１８】
【化６】
2014062176.tif 000007
【００１９】
一般式（３）中、Ｒ１は、単結合、ＣＨ２、ＣＨ２ＣＨ２基のいずれかを表し、Ｒ２は、Ｈ、またはＣＨ３基を表す。
【００２０】
【化７】
2014062176.tif 000008
【００２１】
一般式（４）中、Ｒ１は、単結合、ＣＨ２、ＣＨ２ＣＨ２基のいずれかを表し、Ｒ２は、Ｈ、またはＣＨ３基を表し、Ｘ、Ｙは炭素数１〜６のアルコキシ基、下記一般式（５）で表わされる基、下記一般式（６）で表わされる基を表す（ただし、Ｘ、Ｙのいずれか一方は炭素数１〜６のアルコキシ基を表し、他の一方は下記一般式（５）で表わされる基または下記一般式（６）で表わされる基を表す。
【００２２】
【化８】
2014062176.tif 000009
【００２３】
一般式（５）、（６）中、Ｒ１は、単結合、ＣＨ２、ＣＨ２ＣＨ２基のいずれかを表し、Ｒ２は、Ｈ、またはＣＨ３基を表す。
【発明の効果】
【００２４】
本発明のエーテル結合含有化合物を含む組成物は、重合体の原料として使用した場合に、ゲルの生成を抑制することが可能であり、エーテル結合含有化合物を効率よく重合体に組む込むことが可能である。よって、重合体の原料として好適に使用することができる。
本発明のエーテル結合含有化合物を含む組成物を使用することにより、例えば、優れたシリカスケールの分散能を有する重合体を製造することが可能となる。すなわち、本発明のエーテル結合含有化合物を含む組成物を使用することにより、例えばシリカスケールのスケール防止剤として有用な重合体を製造することが可能となる。
【発明を実施するための形態】
【００２５】
以下、本発明を詳細に説明する。
［エーテル結合含有化合物を含む組成物］
本発明のエーテル結合含有化合物を含む組成物（以下、「本発明の組成物」ということもある。）は、下記一般式（１）で表わされる化合物を必須として含有する。
【００２６】
【化９】
2014062176.tif 000010
【００２７】
一般式（１）中、Ｒ１は、単結合、ＣＨ２、ＣＨ２ＣＨ２基、のいずれかを表し、Ｒ２は、Ｈ、またはＣＨ３基を表し、Ｘ、Ｙは水酸基または炭素数１〜６のアルコキシ基を表す（ただし、Ｘ、Ｙのいずれか一方は水酸基を表し、他の一方は炭素数１〜６のアルコキシ基を表す。）。
上記エーテル結合含有化合物を含む組成物を重合体の原料として使用した場合に、得られる重合体のシリカスケールの分散性が向上する傾向にあることから、Ｒ１は、ＣＨ２、ＣＨ２ＣＨ２基であることが好ましい。
上記エーテル結合含有化合物を含む組成物を重合体の原料として使用した場合に、得られる重合体のシリカスケールの分散性が向上する傾向にあることから、上記一般式（１）におけるＸ、Ｙは水酸基または炭素数２〜５のアルコキシ基を表すことが好ましく、水酸基または炭素数３〜４とすることがより好ましい（ただし、Ｘ、Ｙのいずれか一方は水酸基を表し、他の一方はアルコキシ基を表す。）。
本発明のエーテル結合含有化合物を含む組成物は、上記一般式（１）で表わされる化合物を本発明のエーテル結合含有化合物を含む組成物１００質量％に対し、６０〜９９質量％含む。好ましくは６８〜９５質量％であり、より好ましくは７５〜９０質量％である。上記の範囲で上記一般式（１）で表わされる化合物を含むことにより、本発明のエーテル結合含有化合物を含む組成物を重合体の原料として使用した時に、効率よく重合反応が行えることとなる傾向にある。
【００２８】
本発明のエーテル結合含有化合物を含む組成物は、下記一般式（２）で表わされる化合物を、該組成物１００質量％に対して０〜１質量％含む。すなわち、本発明のエーテル結合含有化合物を含む組成物の下記一般式（２）で表わされる化合物の含有量は、０〜１質量％である。上記範囲を超えて下記一般式（２）で表わされる化合物が含まれると、本発明のエーテル結合含有化合物を含む組成物を重合体の原料として使用した時に、得られる重合体のシリカスケールの分散性が低下する傾向にある。
【００２９】
【化１０】
2014062176.tif 000011
【００３０】
一般式（２）中、Ｒ１は、単結合、ＣＨ２、ＣＨ２ＣＨ２基、のいずれかを表し、Ｒ２は、Ｈ、またはＣＨ３基を表す。
一般式（２）中、Ｒ１は、ＣＨ２、ＣＨ２ＣＨ２基、であることが好ましい。
本発明のエーテル結合含有化合物を含む組成物は、該組成物１００質量％に対して、上記一般式（２）で表わされる化合物を、０〜０．１質量％含むことが好ましく、０〜０．０１質量％含むことがより好ましい。
【００３１】
本発明のエーテル結合含有化合物を含む組成物は、下記一般式（３）で表わされる化合物を、該組成物１００質量％に対して０〜２０質量％含む。すなわち、本発明のエーテル結合含有化合物を含む組成物の下記一般式（３）で表わされる化合物の含有量は、０〜２０質量％である。上記範囲を超えて下記一般式（３）で表わされる化合物が含まれると、本発明のエーテル結合含有化合物を含む組成物を重合体の原料として使用した時に、得られる重合体のシリカスケールの分散性が低下する傾向にある。
【００３２】
【化１１】
2014062176.tif 000012
【００３３】
一般式（３）中、Ｒ１は、単結合、ＣＨ２、ＣＨ２ＣＨ２基のいずれかを表し、Ｒ２は、Ｈ、またはＣＨ３基を表す。
一般式（３）中、Ｒ１は、ＣＨ２、ＣＨ２ＣＨ２基、であることが好ましい。
本発明のエーテル結合含有化合物を含む組成物は、該組成物１００質量％に対して、上記一般式（３）で表わされる化合物を、０〜１４質量％含むことが好ましく、０〜１０質量％含むことがより好ましい。
【００３４】
本発明のエーテル結合含有化合物を含む組成物は、下記一般式（４）で表わされる化合物を、該組成物１００質量％に対して１〜２０質量％含む。すなわち、本発明のエーテル結合含有化合物を含む組成物の下記一般式（４）で表わされる化合物の含有量は、１〜２０質量％である。上記範囲を超えて下記一般式（４）で表わされる化合物が含まれると、本発明のエーテル結合含有化合物を含む組成物を重合体の原料として使用した時に、ゲル化等が起こり、目的とする重合体が製造できないおそれがある。また、得られる重合体のシリカスケールの分散性が低下する傾向にある。上記範囲であれば、目的とする重合体を製造することが可能となり、得られる重合体のシリカスケールの分散性が向上する傾向にある。下記一般式（４）で表わされる化合物の含有量の含有量を１質量％未満にした場合、エーテル結合含有化合物を含む組成物の製造時に後述する炭素数１〜６のアルコールの使用量を極端に多くする必要があり生産性が低下する場合や、過度な生成工程が必要になる場合がある。
【００３５】
【化１２】
2014062176.tif 000013
【００３６】
一般式（４）中、Ｒ１は、単結合、ＣＨ２、ＣＨ２ＣＨ２基のいずれかを表し、Ｒ２は、Ｈ、またはＣＨ３基を表し、Ｘ、Ｙは炭素数１〜６のアルコキシ基、下記一般式（５）で表わされる基、下記一般式（６）で表わされる基を表す（ただし、Ｘ、Ｙのいずれか一方は炭素数１〜６のアルコキシ基を表し、他の一方は下記一般式（５）で表わされる基または下記一般式（６）で表わされる基を表す。）。
【００３７】
【化１３】
2014062176.tif 000014
【００３８】
一般式（５）、（６）中、Ｒ１は、単結合、ＣＨ２、ＣＨ２ＣＨ２基のいずれかを表し、Ｒ２は、Ｈ、またはＣＨ３基を表す。
一般式（４）、（５）、（６）中、Ｒ１は、ＣＨ２、ＣＨ２ＣＨ２基、であることが好ましい。
本発明のエーテル結合含有化合物を含む組成物は、該組成物１００質量％に対して、上記一般式（４）で表わされる化合物を、５〜１８質量％含むことが好ましく、１０〜１５質量％含むことがより好ましい。
【００３９】
本発明のエーテル結合含有化合物を含む組成物は、水や低級アルコール等の溶剤、上記一般式（４）で表わされる化合物にさらに上記一般式（２）で表わされる化合物が反応してできた生成物等の反応副生物等を含んでいても良い。水等の溶剤および反応副生物を含む場合、本発明のエーテル結合含有化合物を含む組成物１００質量％に対して、０〜１５質量％含むことが好ましく、０〜１２質量％含むことがより好ましく、０〜１０質量％含むことがさらに好ましい。
［エーテル結合含有化合物を含む組成物の製造方法］
本発明のエーテル結合含有化合物を含む組成物は、以下に詳述する製造方法（以下、「本発明の製造方法」という）により製造することが好ましい。
本発明の製造方法で製造したエーテル結合含有化合物を含む組成物は、上記一般式（２）〜（４）であらわされる化合物を低減することが可能となり、上記一般式（１）であらわされる化合物をより選択的に製造できることに起因して、重合体の原料として使用した時に、得られる重合体のシリカスケールの分散性が向上する傾向にある。すなわち、本発明の製造方法は、上記一般式（１）であらわされる化合物の好ましい製造方法でもある。
【００４０】
本発明の製造方法は、上記一般式（２）であらわされる化合物と、炭素数１〜６のアルコールを反応させる工程（以下、「工程Ｉ」ともいう）を必須としており、該反応工程において、上記一般式（２）であらわされる化合物１モルに対して炭素数１〜６のアルコールを５〜２０モル使用する。このように、炭素数１〜６のアルコールを大過剰な条件下で反応させることにより、上記一般式（４）であらわされる化合物の生成を抑えることができ、本発明のエーテル結合含有化合物を含む組成物を重合体の原料として使用した場合に得られる重合体のシリカスケールの分散性を向上することが可能となる。上記範囲を超えて炭素数１〜６のアルコールが存在した場合、残存した炭素数１〜６のアルコールの除去に時間がかかり、生産効率が低下したり、エーテル結合含有化合物を含む組成物の色調が悪化する傾向にある。
【００４１】
上記工程Ｉにおいて使用する炭素数１〜６のアルコールの使用量は、上記一般式（２）であらわされる化合物１モルに対して７〜１５モルであることが好ましく、８〜１２モルであることがより好ましい。なお、炭素数１〜６のアルコールは上記一般式（２）であらわされる化合物１モルに対して１モルしか反応しないので、大部分の炭素数１〜６のアルコールは反応に関与しないこととなる。
【００４２】
上記炭素数１〜６のアルコールとしては、例えばメタノール、エタノール、ｎ−プロピルアルコール、イソプロピルアルコール、ｎ−ブチルアルコール、イソブチルアルコール、ｓｅｃ−ブチルアルコール、ｔｅｒｔ−ブチルアルコール、シクロブタノール、ｎ−ペンタノール、２−ペンタノール、３−ペンタノール、２−メチル−１−ブタノール、３−メチル−１−ブタノール、３−メチル−２−ブタノール、シクロペンタノール、ｎ−ヘキサノール、２−ヘキサノール、３−ヘキサノール、２−メチル−１−ペンタノール、３−メチル−１−ペンタノール、２−エチル−１−ブタノール、２−メチルシクロペンタノール、シクロヘキサノール等が例示される。
【００４３】
上記アルコールの炭素数は２〜５であることが好ましく、３〜４であることがより好ましい。上記アルコールの炭素数が６より大きい場合、重合性が低下し、目的とする重合体が製造できないおそれがある。
【００４４】
上記工程Ｉにおいては、反応は３０〜１００℃で行われることが好ましい。反応温度は一定であっても、途中で変化させても良い。
【００４５】
上記工程Ｉにおいては、反応は無触媒で行っても良いが、触媒を添加しても良い。好ましい触媒としては、水酸化ナトリウム、水酸化カリウム等のアルカリ金属水酸化物、アルカリ性イオン交換樹脂等のアルカリ化合物が例示される。上記アルカリ化合物を使用する場合には、上記一般式（２）であらわされる化合物と上記アルカリ化合物のモル比で１５／１〜１／１５とすることが好ましく、５／１〜１／５とすることがより好ましく、３／１〜１／３にすることがさらに好ましい。
【００４６】
本発明の製造方法は、炭素数１〜６のアルコールを留去する工程（以下、「工程ＩＩ」ともいう）を含んでいても良い。工程ＩＩは、通常、工程Ｉの開始後に開始されるが、工程Ｉの終了後に開始されても、工程Ｉの終了前に開始されても良い。
【００４７】
上記工程ＩＩの留去は、圧力が２〜１０１ｋＰａで行うことが好ましく、４〜５０ｋＰａで行うことがより好ましい。圧力は一定であっても、途中で変化させても良い。上記範囲で行うことにより効率良く生産することが可能となり、副反応等も抑えることが可能となる。
【００４８】
上記工程ＩＩの留去は、反応液の液温が４０〜２００℃で行うことが好ましく、４０〜１５０℃で行うことがより好ましい。上記範囲で行うことにより効率良く生産することが可能となり、副反応等も抑えることが可能となる。
【００４９】
上記工程ＩＩの留去は、例えば窒素、アルゴン、ヘリウムなどの不活性ガスを流通させながら行っても良い。不活性ガスの流通量は、反応に使用する一般式（２）の化合物に対して１〜３０モル％毎時で行うことが好ましく、３〜１０モル％毎時で行うことがより好ましい。不活性ガスの流通は上記工程ＩＩの始めから行っても、途中から行っても良い。上記範囲で行うことにより効率良く生産することが可能となり、副反応等も抑えることが可能となる。
【００５０】
本発明の製造方法は、上記工程Ｉで過剰の炭素数１〜６のアルコールを使用するため、未反応の炭素数１〜６のアルコールを再利用し、上記工程Ｉで使用することが好ましい。その場合、工程Ｉの後に回収した炭素数１〜６のアルコールには水が含まれていることから（使用を繰り返すにつれ水分量が多くなる）、本発明の製造方法は、回収した炭素数１〜６のアルコールから水を除去する工程（以下、「工程ＩＩＩ」ともいう）を含んでいても良い。回収した炭素数１〜６のアルコールは蒸留、膜分離等の水分離操作により、水分を低減することが好ましい。上記蒸留による工程ＩＩＩの分離方式としては、バッチ式、連続式いずれの方法でも良い。また、上記蒸留による工程ＩＩＩの分離条件である、還流比、理論段数、回収液フィード段、温度、圧力、充填物などは経済性を考慮し、目的とする水分濃度に合わせて設定すれば良い。
上記膜分離による工程ＩＩＩの分離方式としては、バッチ式、連続式いずれの方法でも良い。また、上記膜分離による工程ＩＩＩの分離条件である、圧力、温度、膜材質などは経済性を考慮し、目的とする水分濃度に合わせて設定すれば良い。
【００５１】
本発明の製造方法において、上記工程Ｉで使用する炭素数１〜６のアルコールは、反応器に添加する時点において、水分量（炭素数１〜６のアルコールと水の合計の質量に対する水の質量）が０〜１２質量％であることが重要である。水分量が上記範囲を超えると、上記一般式（３）であらわす化合物が増加することにより、本発明のエーテル結合含有化合物を含む組成物を重合体の原料として使用した時に、得られる重合体のシリカスケールの分散性が低下する傾向にある。
上記水分量は、好ましくは０〜１０質量％であり、より好ましくは０〜５質量％である。
上記工程ＩＩＩにより、水分量を上記範囲に調整し、上記工程Ｉ（次のバッチやそれ以降のバッチにおける工程Ｉ等）において使用することが好ましい。
上記工程ＩＩＩを設ける代わりにまたは上記工程ＩＩＩに加えてさらに、上記工程ＩＩ（炭素数１〜６のアルコールを留去する工程）の前に、水を分離する工程（以下、「工程ＩＶ」ともいう）を設けても良い。工程ＩＩの前に水を分離する場合、適当な溶剤と共沸させて留去分離しても良いし、分離膜を用いて分離してもよい。
【００５２】
上記工程Ｉで使用する炭素数１〜６のアルコール１００質量％に対し、工程ＩＩまたは工程ＩＩＩで回収した炭素数１〜６のアルコールの割合が５０％以上、１００％以下であることが好ましく、７５％以上、９５％以下であることがより好ましく、８０％以上、９０％以下であることがさらに好ましい。工程ＩＩまたは工程ＩＩＩで回収した炭素数１〜６４のアルコールの割合が５０％以下であると、新たに使用するアルコールの使用量が多く経済性が著しく低下する。また使用されない回収アルコールの廃棄設備や費用が増大する。
［重合体］
＜単量体＞
本発明のエーテル結合含有化合物を含む組成物（本発明の組成物）は、重合体の原料として使用することができる。
本発明の組成物は、上記一般式（２）、（３）、（４）であらわされる構造を有する単量体の含有量が低いことに起因して、本発明の組成物を重合体の原料として使用すると、効率良くエーテル結合含有化合物を重合体に組み込むことが可能となり、また、ゲルの生成を抑制することが可能となる、これにより、例えば、重合体のシリカスケールの分散能を向上することが可能となる（以下、本発明の組成物を用いて製造した重合体を、「本発明の重合体」とも称する）。本発明の重合体は、上記の効果により、後述する様々な用途の重合体の原料として好ましく使用できることとなる。
【００５３】
本発明の重合体は、本発明の組成物を原料として使用することにより製造する。具体的には、本発明の組成物に含まれる上記一般式（１）であらわされる化合物等を、重合開始剤を用いてラジカル重合させることにより製造することが好ましい。
【００５４】
本発明の重合体は、本発明の組成物に含まれる単量体（上記一般式（１）であらわされる化合物等）のみを単量体として使用することにより製造しても構わないが、重合体のシリカスケールの分散能が向上することから、本発明の組成物に含まれる単量体成分に加え、（ｉ）カルボキシル基含有単量体および／または（ｉｉ）ラクタム系単量体を必須の原料として使用することが好ましい。
【００５５】
上記カルボキシル基含有単量体とは、１）炭素炭素不飽和二重結合と２）カルボキシル基および／またはその塩を必須として含有する単量体であり、具体的には、アクリル酸、メタクリル酸、クロトン酸、αーヒドロキシアクリル酸、α−ヒドロキシメチルアクリル酸及びその誘導体等の、不飽和モノカルボン酸及びこれらの塩等；イタコン酸、フマル酸、マレイン酸、２−メチレングルタル酸等の不飽和ジカルボン酸及びこれらの塩等が挙げられる。上記塩とは、金属塩、アンモニウム塩、有機アミン塩である。
【００５６】
上記ラクタム系単量体とは、１）炭素炭素不飽和二重結合と２）ラクタム環を必須として含有する単量体であり、具体的にはＮ−ビニルピロリドン、Ｎ−ビニルカプロラクタムである。
【００５７】
本発明の重合体は、所望に応じて本発明の組成物に含まれる単量体、カルボキシル基含有単量体、ラクタム系単量体以外の単量体（以下、「その他の単量体」ともいう）を原料として使用して製造したものであっても良い。
【００５８】
本発明の重合体は、シリカスケールの分散能が向上する傾向にあることから、上記一般式（１）であらわされる単量体を、原料として使用する全単量体１００質量％に対して、１〜５０質量％使用することが好ましい、より好ましくは、２〜３０質量％であり、さらに好ましくは３〜２０質量％である。本発明の組成物は、一般式（４）であらわされる構造の単量体の含有量が少ないので、一般式（１）であらわされる単量体を多く使用してもゲル化等を起こすことなく重合体を製造することが可能となる。
【００５９】
本発明の重合体は、シリカスケールの分散能が向上する傾向にあることから、（ｉ）カルボキシル基含有単量体および／または（ｉｉ）ラクタム系単量体を原料として使用する全単量体１００質量％に対して、５０〜９９質量％使用することが好ましい、より好ましくは、７０〜９８質量％であり、さらに好ましくは８０〜９７質量％である。上記範囲で使用することにより、単量体の重合率が向上する傾向にある。
【００６０】
本発明の重合体の製造において、その他の単量体の使用量は、原料として使用する全単量体１００質量％に対して、０〜２０質量％にすることが好ましい。上記範囲を超えてその他の単量体を使用すると、重合体のシリカスケールの分散能が低下する傾向にある。
【００６１】
＜重合体の分子量＞
本発明の重合体の重量平均分子量は、具体的には、好ましくは５００〜１，０００．０００であり、より好ましくは２０００〜１００，０００であり、さらに好ましくは５０００〜５０，０００である。この重量平均分子量の値が大きすぎると、粘度が高くなり、取扱いが煩雑になる虞がある。一方、この重量平均分子量の値が小さすぎると、シリカスケールのスケール防止剤として使用した場合に、シリカスケールの分散性が低下する傾向にある。なお、本発明の５００〜１，０００，０００の重量平均分子量の値としては、後述する実施例に記載の手法により測定される値を採用するものとする。
また、本発明の重合体の分子量分布（重量平均分子量（Ｍｗ）／数平均分子量（Ｍｎ））は具体的には、好ましくは１．１〜２０．０、より好ましくは１．５〜１１．０、さらに好ましくは１．８〜７．０である。
上記範囲であれば、シリカスケールのスケール防止剤として使用した場合に、シリカスケールの分散性がが向上する傾向にある。なお、本発明の重合体の分子量分布の値としては、後述する実施例に記載の手法により測定される値を採用するものとする。
【００６２】
＜重合溶媒＞
本発明の重合体を製造する際に溶媒を使用しなくても良いが、使用することが好ましい。溶媒を使用する場合に、使用する溶媒としては特に制限されないが、水を含むことが好ましく、使用する溶媒全量に対して５０質量％以上水を含むことがより好ましく、水を単独で使用することがさらに好ましい。好ましい有機溶剤としては、メタノール、エタノール、イソプロピルアルコール等の低級アルコール類；アセトン、メチルエチルケトン、ジエチルケトン等の低級ケトン類；ジメチルエーテル、ジオキサン等のエーテル類；ジメチルホルムアルデヒド等のアミド類が例示される。
【００６３】
上記溶媒の使用量としては、全単量体の合計１００質量％に対して４０〜２００質量％が好ましい。より好ましくは、４５質量％以上であり、更に好ましくは、５０質量％以上である。また、より好ましくは、１８０質量％以下であり、更に好ましくは、１５０質量％以下である。溶媒の使用量が４０質量％以下であると、得られる共重合体の分子量が高くなるおそれがあり、２００質量％を超えると、得られる共重合体の濃度が低くなり、溶媒除去が必要となるおそれがある。
【００６４】
＜重合開始剤＞
本発明の重合体は、本発明の組成物に含まれる単量体を含む単量体（単量体成分）を、重合開始剤を使用して重合することにより製造することが好ましい。
本発明の重合体の製造方法で使用される開始剤としては、公知のものを使用することができ、例えば、過酸化水素；過硫酸ナトリウム、過硫酸カリウム、過硫酸アンモニウム等の過硫酸塩；２，２’−アゾビス（２−アミジノプロパン）塩酸塩、４，４’−アゾビス−４−シアノパレリン酸、アゾビスイソブチロニトリル、２，２’−アゾビス（４−メトキシ−２，４−ジメチルバレロニトリル）等のアゾ系化合物；過酸化ベンゾイル、過酸化ラウロイル、過酢酸、ジ−ｔ−ブチルパーオキサイド、クメンヒドロパーオキサイド等の有機過酸化物等が好適である。これらの重合開始剤のうち、過酸化水素、過硫酸塩が好ましく、残存単量体を低減できることから、過硫酸塩が最も好ましい。これらの重合開始剤は、単独で使用されてあるいは２種以上の混合物の形態で使用されてもよい。
上記重合開始剤の使用量は、使用する単量体１モルに対して、１０ｇ以下、より好ましくは１〜５ｇであることが好ましい。
【００６５】
＜連鎖移動剤＞
本発明の重合体は、本発明の組成物に含まれる単量体を含む単量体（単量体成分）を、連鎖移動剤の存在下で重合することにより製造することが好ましい。
本発明の重合体の製造方法で使用される連鎖移動剤としては、公知のものを使用することができ、例えば、メルカプトエタノール、チオグリセロール、チオグリコール酸、２−メルカプトプロピオン際、３−メルカプトプロピオン際、チオリンゴ酸、チオグリコール酸オクチル、３−メルカプトプロピオン酸オクチル、２−メルカプトエタンスルホン酸、ｎ−ドデシルメルカプタン、オクチルメルカプタン、ブチルチオグリコレート等の、チオール系連鎖移動剤；四塩化炭素、塩化メチレン、ブロモホルム、ブロモトリクロロエタン等の、ハロゲン化物；イソプロパノール、グリセリン等の、第２級アルコール；亜リン酸、次亜リン酸、及びその塩（次亜リン酸ナトリウム、次亜リン酸カリウム等）や、亜硫酸、重亜硫酸塩、亜ジチオン酸塩、メタ重亜硫酸塩、亜流酸塩、チオ硫酸塩（亜硫酸水素ナトリウム、亜硫酸水素カリウム、亜二チオン酸ナトリウム、亜二チオン酸カリウム、メタ重亜硫酸ナトリウム、メタ重亜硫酸カリウム等）等の、低級酸化物およびその塩などが挙げられる。上記連鎖移動剤は、単独で使用されてもあるいは２種以上の混合物の形態で使用されてもよい。
本発明の重合体の製造方法において、連鎖移動剤の使用量は好ましくは単量体の使用量１モルに対して、１〜２０ｇ、より好ましくは２〜１５ｇである。
これらのうち、本発明の重合体の製造においては、重亜硫酸（塩）（メタ重亜硫酸塩のように加水分解により亜流酸塩を生成する化合物を含む）を用いることが好適である。これにより、得られる重合体の主鎖末端にスルホン酸基を導入することができるととなり、耐ゲル性を向上することが可能となり、高硬度下におけるシリカスケールの分散性が向上する。
上記重亜硫酸（塩）における塩とは、金属塩、アンモニウム塩、有機アミン塩である。重亜硫酸（塩）のなかでも、重亜硫酸ナトリウム、重亜硫酸カリウムが好ましい。重亜硫酸（塩）は、１種類のみを使用しても良く、２種以上を使用しても良い。
＜重合促進剤＞
本発明の重合体の製造方法において、反応促進剤として重金属化合物を使用しても良い。上記重金属化合物としては、重金属イオンを発生させるものであれば特に限定されない。本発明において重金属とは、比重が４ｇ／ｃｍ３以上の金属を意味する。重金属としては、例えば、鉄、コバルト、マンガン、クロム、モリブデン、タングステン、銅、銀、金、鉛、白金、イリジウム、オスミウム、パラジウム、ロジウム、ルテニウム等が好ましい。これらの重金属は１種又は２種以上を用いることができる。これらの中でも、鉄がより好ましい。
重金属化合物としては、モール塩（Ｆｅ（ＮＨ４）２（ＳＯ４）２・６Ｈ２Ｏ）、硫酸第一鉄・７水和物、塩化第一鉄、塩化第二鉄、塩化マンガン等が好ましい。これらの重金属化合物は、いずれも水溶性の化合物であるため、水溶液の形態として用いることができ、取り扱い性に優れる。
【００６６】
上記重金属化合物の使用量は、重合反応完結時における重合反応液の全質量に対して重金属イオンの含有量が０．１〜１０ｐｐｍであることが好ましい。重金属イオンの含有量が０．１ｐｐｍ以下であると、重金属イオンによる効果が十分に発現しないおそれがある。一方、重金属イオンの含有量が１０ｐｐｍを超えると、得られる重合体の色調の悪化を来たすおそれがある。
【００６７】
なお、上記重合反応完結時とは、重合反応液中において重合反応が実質的に完了し、所望する重合体が得られた時点を意味する。例えば、重合体がカルボキシル基を有する場合であって、重合後にアルカリ成分で中和される場合には、中和した後の重合反応液の全質量を基準に、重金属イオンの含有量を算出する。２種以上の重金属イオンが含まれる場合には、重金属イオンの総量が上述の範囲であればよい。
【００６８】
＜重合体原料の添加方法＞
単量体は、全使用量を反応器に一括で添加しても構わないが、一部又は全部を逐次的に（好ましくは連続的に）反応器に添加することが好ましい。一部又は全部を逐次的に添加することにより、重合による発熱を制御することが可能になり、また、重合中に反応系に存在する単量体濃度を制御することができるため、重合体の分子量分布を狭くすること等が可能である。本発明の組成物は、そのまま添加しても、溶剤や他の原料等と混合して添加しても良い。本発明の組成物に含まれる単量体以外の単量体を使用する場合にも、単独で添加しても、水等の溶剤に溶解したり、他の原料等と混合して添加しても良い。
重合開始剤は、全使用量を反応器に一括で添加しても構わないが、一部又は全部を逐次的に（好ましくは連続的に）反応器に添加することが好ましい。一部又は全部を逐次的に添加することにより、重合中に反応系に存在する重合開始剤濃度を制御することができるため、重合体の分子量分布を狭くすること等が可能である。バッチ式で重合する場合には、単量体の全量の添加と同時または単量体の全量の添加が終了した後で、重合開始剤の添加が終了することが好ましい。より好ましくは、単量体の添加終了後、１〜３０分の間に重合開始剤の添加が終了することが好ましい。上記のように終了させることにより、残存単量体を低減することが可能となる。重合開始剤は、単独で添加しても良いが、水等の溶剤に溶解して添加することが好ましい。
連鎖移動剤は、全使用量を反応器に一括で添加しても構わないが、一部又は全部を逐次的に（好ましくは連続的に）反応器に添加することが好ましい。一部又は全部を逐次的に添加することにより、重合中に反応系に存在する連鎖移動剤濃度を制御することができるため、重合体の分子量分布を狭くすることが可能となったり、連鎖移動剤による副反応を制御することが可能となる。バッチ式で重合する場合には、単量体の全量の添加と同時または単量体の全量の添加が終了する前に、連鎖移動剤の添加が終了することが好ましい。これにより、連鎖移動剤の残存量を低減することができ、不純物を低減することが可能となる。連鎖移動剤は、単独で添加しても良いが、水等の溶剤に溶解して添加することが好ましい。
溶剤は、全使用量を反応器に一括で添加しても構わない。少なくとも全使用量の一部を重合開始前に反応器に添加（初期仕込み）しておくことが好ましい。一部を重合開始以後に反応器に添加する場合には、重合開始剤や連鎖移動剤等を溶解して逐次添加しても良い。また、所望により重合開始以後に溶剤を単独で反応器に添加しても良い。
【００６９】
＜重合温度＞
本発明の重合体の製造において、重合温度としては、通常、０℃以上であることが好ましく、また、１５０℃以下であることが好ましい。より好ましくは、４０℃以上であり、更に好ましくは、６０℃以上であり、特に好ましくは、８０℃以上である。また、より好ましくは、１２０℃以下であり、更に好ましくは、１１０℃以下である。特に、重亜硫酸（塩）を用いる場合には、重合温度は、通常、６０℃〜９５℃、好ましくは７０℃〜９５℃、さらに好ましくは、８０℃〜９５℃である。この際、６０℃以下では、重亜硫酸（塩）由来の不純物が多量に生成するおそれがある。逆に、９５℃を越えると、有毒な亜硫酸ガスが放出されるおそれがある。
本発明の重合体の製造において、重合温度は常にほぼ一定に保持する必要はなく、例えば、室温から重合を開始し、適当な昇温時間又は昇温速度で設定温度まで昇温し、その後、設定温度を保持するようにしてもよいし、単量体成分や開始剤等の添加方法に応じて、重合反応中に経時的に温度変動（昇温又は降温）させてもよい。
【００７０】
＜重合時間＞
本発明の重合体の製造において、重合時間としては、３０〜３００分であることが好ましい。より好ましくは、６０〜２４０分であり、更に好ましくは、１２０〜１８０分である。
なお、本発明において「重合時間」とは、回分式（バッチ式）重合方法において、単量体の一部または全部を反応器（反応釜）に添加しながら重合する場合には、最初に重合開始剤の一部または全部と、単量体の一部または全部が反応器に添加された時点（重合開始時点という）から、単量体の全量が反応器に添加された時点（重合終了時点という）までをいう。また、回分式（バッチ式）重合方法において、単量体の全量を予め反応器に添加して（初期仕込みという）、重合開始剤の一部または全部を反応器（反応釜）に添加しながら重合する場合には、最初に重合開始剤の一部または全部と、単量体の全部が反応器に添加された時点から、重合開始剤の全量が反応器に添加された時点までである。また、回分式（バッチ式）重合方法において、単量体の全量と、重合開始剤の全量とを予め反応器に添加して、加熱等の手段により重合を行なう場合には、発熱（重合熱の発生）が見られる時間をいう。また、連続式で重合する場合には、反応器に滞留している時間をいう。
【００７１】
＜重合圧力＞
本発明の重合体の製造において、重合時の反応系の圧力としては、常圧（大気圧）下、減圧下、加圧下の何れであってもよいが、得られる重合体の分子量の点で、常圧下、又は、反応系内を密閉し、加圧下で行うのが好ましい。また、加圧装置や減圧装置、耐圧性の反応容器や配管等の設備の点で、常圧（大気圧）下で行うのが好ましい。反応系内の雰囲気としては、空気雰囲気でもよいが、不活性雰囲気とするのが好ましく、例えば、重合開始前に系内を窒素等の不活性ガスで置換することが好ましい。
［重合体の用途］
本発明の重合体（または重合体組成物）は、任意の適切な用途に用いることができる。その用途の一例を挙げれば、各種無機物や有機物の分散剤、凝集剤、増粘剤、粘着剤、接着剤、表面コーティング剤、架橋性組成物等であり、より具体的には、金属微粒子分散剤、炭酸カルシウム分散剤、重金属補足剤、スケール防止剤、金属表面処理剤、染色助剤、染料定着剤、泡安定剤、乳化安定剤、インク染料分散剤、水性インク安定剤、塗料用顔料分散剤、塗料用シックナー、感圧接着剤、紙用接着剤、スティック糊、医療用接着剤、貼付剤用粘着剤、化粧パック用粘着剤、樹脂用フィラー分散剤、樹脂用親水化剤、記録紙用コーティング剤、インクジェット紙用表面処理剤、感光性樹脂用分散剤、帯電防止剤、保湿剤、肥料用バインダー、医薬錠剤用バインダー、樹脂相溶化剤、写真薬添加剤、化粧用調剤添加剤、整髪料助剤、ヘアスプレー添加剤、サンスクリーン組成物用添加剤等に用いられる。
【実施例】
【００７２】
以下に実施例を掲げて本発明を更に詳細に説明するが、本発明はこれらの実施例のみに限定されるものではない。なお、特に断りのない限り、「部」は「重量部」を、「％」は「質量％」を意味するものとする。
【００７３】
＜単量体の定量方法＞
単量体の定量は、特に言及する場合を除き、下記条件にて高速クロマトグラフィーを用いて行った。
測定装置：東ソー株式会社製  ８０２０シリーズ
カラム：株式会社資生堂製  ＣＡＰＣＥＬＬ  ＰＡＫ  Ｃ１  ＵＧ１２０
温度：４０．０℃
溶離液：１０ｍｍｏｌ／Ｌリン酸水素二ナトリウム・１２水和物水溶液
（リン酸でｐＨ７に調整）／アセトニトリル＝４５／５５（体積比）
流速：１．０ｍｌ／ｍｉｎ
検出器：ＲＩ．
＜アクリル酸（塩）の定量方法＞
アクリル酸（塩）の定量は、下記条件にて高速クロマトグラフィーを用いて行った。
測定装置：株式会社日立製作所製  Ｌ−７０００シリーズ
検出器：株式会社日立製作所製  ＵＶ検出器  Ｌ−７４００
カラム：昭和電工株式会社製  ＳＨＯＤＥＸ  ＲＳｐａｋ  ＤＥ−４１３Ｌ
温度：４０．０℃
溶離液：０．１％リン酸水溶液
流速：１．０ｍｌ／ｍｉｎ．
＜重合体の重量平均分子量の測定方法＞
重合体の重量平均分子量の測定は、下記条件にて行った。
装置：東ソー製高速ＧＰＣ装置（ＨＬＣ−８３２０ＧＰＣ）
検出器：ＲＩ
カラム：昭和電工社製  ＳＨＯＤＥＸ  Ａｓａｈｉｐａｋ  ＧＦ−３１０−ＨＱ，  ＧＦ−７１０−ＨＱ，  ＧＦ−１Ｇ  ７Ｂ
カラム温度：４０℃
流速：０．５ｍｌ／ｍｉｎ
検量線：創和科学株式会社製  ＰＯＬＹＡＣＲＹＬＩＣ  ＡＣＩＤ  ＳＴＡＮＤＡＲＤ
溶離液：０．１Ｎ酢酸ナトリウム／アセトニトリル＝３／１（質量比）。
【００７４】
＜固形分の測定＞
重合体組成物や重合体水溶液の固形分の測定は、下記の条件で行った。
窒素雰囲気下、１３０℃に加熱したオーブンで、重合体組成物（または重合体水溶液）１．０ｇに水３．０ｇを加えたものを１時間放置して乾燥処理した。乾燥前後の質量変化から、固形分（％）と揮発成分（％）とを算出した。
【００７５】
＜シリカスケールの分散能の評価方法＞
グリシン６７．６ｇ、塩化ナトリウム５２．６ｇ、および、４８％水酸化ナトリウム５．０ｇに純水を加えて６００．０ｇとし溶液（１）とした。溶液（１）６０．０ｇに、塩化カルシウム・２水和物０．２５ｇ、および、塩化マグネシウム・６水和物０．１０ｇに、純水を加えて、１０００．０ｇとし、溶液（２）とした。一方で、ポリマーの０．１０％水溶液を１０ｇ程度調製し溶液（３）とした。 試験管にケイ酸塩としてタルク０．６０ｇ、溶液（２）２７．０ｇ、溶液（３）３．０ｇを入れ、ゴム栓で蓋をした。試験管をゆっくり上下６０往復反転させた。さらに、 試験管の蓋を外してラップで上部を覆い、安定した場所に２時間静置した。試験液の上澄み液を５ｍｌのホールピペットで採取し、１ｃｍセル入れ、液の吸光度をＵＶ検出器（波長３８０ｎｍ）で測定した。
【００７６】
＜実施例１＞
温度計、還流冷却管を備えた容量１Ｌの四つ口フラスコに、工業用ブタノール（以下、「ＢｕＯＨ」と称する）６４９．１ｇ、および４８％水酸化ナトリウム水溶液１５．６ｇを仕込み、マグネティックスタラーで撹拌しながら６０℃まで昇温した。次に、撹拌下、６０℃に保持された反応系中に、アリルグリシジルエーテル（以下、「ＡＧＥ」と称する）１００．０ｇを１２０分かけて等速で滴下した後、更に１８０分間、６０℃に維持（熟成）して反応を終了した。
当該反応液を３０℃まで冷却した後、上記フラスコから還流冷却管を取り外し、リービッヒ冷却管、１Ｌの受器、及び窒素投入管を取り付けた。上記反応系を６．７ｋＰａまで減圧後、反応液を加熱し、液の温度が１００℃になるまで未反応のＢｕＯＨ及び水を留去した。次に、反応液を１００℃に維持しながら窒素ガスを反応に使用したＡＧＥに対し６モル％／時で２７０分間投入し、更に未反応のＢｕＯＨ及び水を留去した。
このようにして３‐アリルオキシ‐１，２‐プロパンジオール（以下、「ＡＰＤ」と称する２．０質量％、１‐アリロキシ‐３‐ブトキシプロパン‐２‐オール（以下、「Ａ１Ｂ」と称する）、８１．０質量％を含む本発明のエーテル結合含有化合物を含む組成物（組成物（１））を得た。
【００７７】
＜実施例２＞
実施例１において、工業用ＢｕＯＨに代えて、１質量％の水を含むＢｕＯＨを用いた以外は実施例１と同様の操作を行い、ＡＰＤ３．１質量％、Ａ１Ｂ８０．２９質量％を含む本発明のエーテル結合含有化合物を含む組成物（組成物（２））を得た。
【００７８】
＜実施例３＞
実施例１において、工業用ＢｕＯＨに代えて、５質量％の水を含むＢｕＯＨを用いた以外は実施例１と同様の操作を行い、ＡＰＤ７．３質量％、Ａ１Ｂ７６．０質量％を含む本発明のエーテル結合含有化合物を含む組成物（組成物（３））を得た。
【００７９】
＜実施例４＞
実施例１において、工業用ＢｕＯＨに代えて、１０質量％の水を含むＢｕＯＨを用いた以外は実施例１と同様の操作を行い、ＡＰＤ９．８質量％、Ａ１Ｂ７１．２質量％を含む本発明のエーテル結合含有化合物を含む組成物（組成物（４））を得た。
【００８０】
＜実施例５＞
温度計、還流冷却管を備えた容量２００ｍＬの四つ口フラスコに、工業用ＢｕＯＨ１２９．８ｇ、および水酸化ナトリウム １．７ｇを仕込み、マグネティックスタラーで撹拌しながら６０℃まで昇温した。次に、撹拌下、６０℃に保持された反応系中に、ＡＧＥ４０．０ｇを１２０分かけて等速で滴下した後、更に１８０分間、６０℃に維持（熟成）して反応を終了した。
当該反応液を３０℃まで冷却した後、上記フラスコから還流冷却管を取り外し、リービッヒ冷却管、２００ｍＬの受器、及び窒素投入管を取り付けた。上記反応系を６．７ｋＰａまで減圧後、反応液を加熱し、液の温度が１００℃になるまで未反応のＢｕＯＨ及び水を留去した。次に、反応液を１００℃に維持しながら窒素ガスを反応に使用したＡＧＥに対し５モル％／時で２７０分間投入し、更に未反応のＢｕＯＨ及び水を留去した。
このようにしてＡＰＤ０．７質量％、Ａ１Ｂ７１．１質量％を含むエーテル結合含有化合物を含む組成物（組成物（５））を得た。
【００８１】
＜実施例６＞
実施例１において、工業用ＢｕＯＨに代えて、１５質量％の水を含むＢｕＯＨを用いた以外は実施例１と同様の操作を行い、ＡＰＤ１３．０質量％、Ａ１Ｂ６６．５質量％を含む本発明のエーテル結合含有化合物を含む組成物（比較組成物（６））を得た。
【００８２】
＜実施例７＞
温度計、還流冷却管を備えた容量１Ｌの四つ口フラスコに、水１質量％を含むＢｕＯＨ２５９．６ｇ、および４８％水酸化ナトリウム水溶液 ９．６ｇを仕込み、マグネティックスタラーで撹拌しながら６０℃まで昇温した。次に、撹拌下、６０℃に保持された反応系中に、ＡＧＥ２００．０ｇを１２０分かけて等速で滴下した後、更に１８０分間、６０℃に維持（熟成）して反応を終了した。
当該反応液を３０℃まで冷却した後、上記フラスコから還流冷却管を取り外し、リービッヒ冷却管、１Ｌの受器、及び窒素投入管を取り付けた。上記反応系を６．７ｋＰａまで減圧後、反応液を加熱し、液の温度が１００℃になるまで未反応のＢｕＯＨ及び水を留去した。次に、反応液を１００℃に維持しながら窒素ガスを反応に使用したＡＧＥに対し３モル％／時で２７０分間投入し、更に未反応のＢｕＯＨ及び水を留去した。
このようにしてＡＰＤ１．８質量％、Ａ１Ｂ５５．０質量％を含むエーテル結合含有化合物を含む組成物（比較組成物（７））を得た。
【００８３】
表１に、組成物（１）〜（５）、比較組成物（６）、（７）の製造条件および組成をまとめた。なお、Ａ２Ｂ、Ａ３Ｂ、Ａ４Ｂは、それぞれ、化合物１、化合物２、化合物３を表す。
【００８４】
【表１】
2014062176.tif 000015
【００８５】
【化１４】
2014062176.tif 000016
【００８６】
【化１５】
2014062176.tif 000017
【００８７】
【化１６】
2014062176.tif 000018
【００８８】
＜重合体製造例１＞
温度計、還流冷却管、攪拌機を備えた容量５ＬのＳＵＳ３１６釜に、純水５１６．１ｇ、およびモール塩０．０５５６ｇを仕込み、撹拌しながら８５℃まで昇温して重合反応系とした。次に、撹拌下、８５℃に保持された重合反応系中に、８０％アクリル酸水溶液（以下、「８０％ＡＡ」と称する）９２７．９ｇ、４８％水酸化ナトリウム水溶液（以下「４８％ＮａＯＨ」と称する）４３．０ｇ、エーテル結合含有化合物を含む上記組成物（１）１３１．０ｇ、１５％過硫酸ナトリウム水溶液（以下、「１５％ＮａＰＳ」と称する）２４２．２ｇ、および３５％亜硫酸水素ナトリウム水溶液（以下、「３５％ＳＢＳ」と称する）８８．１ｇをそれぞれ別のノズルより滴下した。各溶液の滴下時間は８０％ＡＡについては１８０分間、４８％ＮａＯＨについては１７５分間、組成物（１）については１２０分間、１５％ＮａＰＳについては２１０分間、３５％ＳＢＳについては１７５分間とした。各溶液の滴下開始は、８０％ＡＡ、組成物（１）、１５％ＮａＰＳおよび３５％ＳＢＳは同時、４８％ＮａＯＨについてはその他の溶液の５分後とした。また、各溶液の滴下速度は一定とし、各溶液の滴下は連続的に行った。１５％ＮａＰＳの滴下終了後、更に３０分間、上記温度反応溶液を８５℃に維持（熟成）して重合を終了した。重合を終了した。重合終了後、重合反応液を撹拌、放冷しながら、４８％ＮａＯＨ６８７．３ｇを徐々に滴下し、重合反応溶液を中和した。このようにして、重量平均分子量３３，０００の重合体（１）を含む、固形分濃度４５．５％の重合体組成物（１）を得た。
【００８９】
＜重合体製造例２＞
温度計、還流冷却管、攪拌機を備えた容量２．５ＬのＳＵＳ３１６釜に、純水１５７．６ｇ、およびモール塩０．０１７０ｇを仕込み、撹拌しながら８５℃まで昇温して重合反応系とした。次に、撹拌下、８５℃に保持された重合反応系中に、「８０％ＡＡ」２８３．３ｇ、「４８％ＮａＯＨ」４３．０ｇ、エーテル結合含有化合物を含む上記組成物（２）４０．０ｇ、「１５％ＮａＰＳ」７３．９ｇ、および「３５％ＳＢＳ」２６．９ｇをそれぞれ別のノズルより滴下した。各溶液の滴下時間は８０％ＡＡについては１８０分間、４８％ＮａＯＨについては１７５分間、組成物（２）については１２０分間、１５％ＮａＰＳについては２１０分間、３５％ＳＢＳについては１７５分間とした。各溶液の滴下開始は、８０％ＡＡ、組成物（１）、１５％ＮａＰＳおよび３５％ＳＢＳは同時、４８％ＮａＯＨについてはその他の溶液の５分後とした。また、各溶液の滴下速度は一定とし、各溶液の滴下は連続的に行った。１５％ＮａＰＳの滴下終了後、更に３０分間、上記温度反応溶液を８５℃に維持（熟成）して重合を終了した。重合を終了した。重合終了後、重合反応液を撹拌、放冷しながら、４８％ＮａＯＨ１８０．０ｇを徐々に滴下し、重合反応溶液を中和した。このようにして、重量平均分子量５０，０００の重合体（２）を含む、固形分濃度４６．８％の重合体組成物（２）を得た。
【００９０】
＜重合体製造例３〜５＞
エーテル結合含有化合物を含む本発明の組成物（３）、（４）および比較組成物（６）について、重合体製造例２と同様にして、重合体組成物（３）〜（５）を得た。
【００９１】
＜比較重合体製造例６＞
エーテル結合含有化合物を含む比較組成物（７）について、重合体製造例２と同様にして、重合体組成物の製造を行ったところ、滴下開始後１２０分ほどで高粘度化し、ゲルが生成したことから、反応を終了した。
＜シリカスケールの分散能＞
上記重合体組成物（１）〜（５）を用い、シリカスケールの分散能を評価した。結果を表２に示す。
【００９２】
【表２】
2014062176.tif 000019
【００９３】
表２から明らかなように、本発明の組成物は、重合体の原料として使用した場合に、ゲルの生成を抑制することが可能であり、重合体の原料として好適に使用できる。さらに本発明の組成物を用いで製造した重合体は、従来の重合体に比して、優れたシリカスケールの分散能を有していることが明らかとなった。すなわち、本発明の組成物を用いで製造した重合体は、水処理剤として好適に使用できる。よって、本発明の組成物は、良好な水処理性能を有する重合体の原料として好適に使用することができる。